(57)【要約】      （修正有）【課題】ＲＦＩＤ対応の従来の手術用ガーゼに比べて柔らかな手術用ガーゼを実現することができ、手術用ガーゼ製造時の漂白工程でＩＣチップが侵され難い、ＲＦＩＤ対応の複合糸、これを用いた手術用ガーゼを提供する。【解決手段】複合糸１は、芯線２と、芯線２の外周を被覆する被覆糸３とを有している。芯線２は、線状のベース基材２１１にＩＣチップ２１２とアンテナ２１３とが実装されたインレット２１０を備えるＲＦタグ２１と、インレット２１０の少なくとも実装面側の面に密着するとともにＩＣチップ２１２およびアンテナ２１３を液密に封止するテープ材２２とを有している。【選択図】図２
2018016914.tif 000002
【特許請求の範囲】
【請求項１】
芯線と、上記芯線の外周を被覆する被覆糸とを有しており、
上記芯線は、
線状のベース基材にＩＣチップとアンテナとが実装されたインレットを備えるＲＦタグと、
上記インレットの少なくとも実装面側の面に密着するとともに上記ＩＣチップおよび上記アンテナを液密に封止するテープ材と、
を有する、複合糸。
【請求項２】
上記テープ材は、上記被覆糸によって圧縮された状態とされている、請求項１に記載の複合糸。
【請求項３】
上記ベース基材の材質と上記テープ材の材質とが異なる材質である、請求項１または２に記載の複合糸。
【請求項４】
上記ベース基材の材質と上記テープ材の材質とが同じ材質である、請求項１または２に記載の複合糸。
【請求項５】
上記テープ材は、上記インレットの実装面側の面に密着する第１テープ部と、
上記インレットの実装面側と反対側の面に密着する第２テープ部とを備えている、請求項１〜４のいずれか１項に記載の複合糸。
【請求項６】
上記第１テープ部および上記第２テープ部は、いずれも上記ベース基材よりも幅広に形成されており、
上記芯線は、上記第１テープ部の両側縁部と上記第２テープ部の両側縁部とが液密に密着してなるテープ側縁封止部を有している、請求項５に記載の複合糸。
【請求項７】
上記第１テープ部および上記第２テープ部は、いずれもポリプロピレンより構成されている、請求項５または６に記載の複合糸。
【請求項８】
上記ポリプロピレンは、無延伸ポリプロピレンである、請求項７に記載の複合糸。
【請求項９】
上記第１テープ部および上記第２テープ部の厚みは、上記ベース基材の厚みよりも薄い、請求項５〜８のいずれか１項に記載の複合糸。
【請求項１０】
上記芯線は、上記ベース基材の両側縁部と上記テープ材の両側縁部とが液密に密着してなるベース／テープ側縁封止部を有している、請求項１〜４のいずれか１項に記載の複合糸。
【請求項１１】
上記ベース基材の長手方向の長さと上記テープ材の長手方向の長さとが同等である、請求項１〜１０のいずれか１項に記載の複合糸。
【請求項１２】
上記被覆糸は、上記芯線の外周に編み込まれている、請求項１〜１１のいずれか１項に記載の複合糸。
【請求項１３】
上記被覆糸は、上記芯線の外周に巻回されている、請求項１〜１２のいずれか１項に記載の複合糸。
【請求項１４】
上記ＩＣチップは、角形状を呈しており、ベース基材の両側縁側にある稜線部が面取りされている、請求項１〜１３のいずれか１項に記載の複合糸。
【請求項１５】
造影糸を含む、請求項１〜１４のいずれか１項に記載の複合糸。
【請求項１６】
請求項１〜１５のいずれか１項に記載の複合糸を有する、手術用ガーゼ。
【請求項１７】
経糸と緯糸とを有しており、上記経糸の１つに上記複合糸が用いられている、請求項１６に記載の手術用ガーゼ。
【発明の詳細な説明】
【技術分野】
【０００１】
本発明は、複合糸および手術用ガーゼに関する。
【背景技術】
【０００２】
近年、ＩＣチップとアンテナとを有するＲＦタグを用いる無線通信技術であるＲＦＩＤの応用開発が種々の分野で行われている。例えば、医療分野では、識別情報を記録したＲＦタグを手術用ガーゼに取り付けることにより、手術用ガーゼの使用枚数等を正確に把握し、ガーゼ遺残の防止を図ろうとする取り組みがなされている。この種の手術用ガーゼとしては、ＲＦタグを挟み込んだ不織布をガーゼ本体の一方面に溶着により一体化したもの（特許文献１参照）が上市されている。
【０００３】
また、織物の分野では、精錬・染色管理等のために、ＩＣチップに外部アンテナを取り付けたＲＦタグの一面をポリエステルフィルムで被覆し、他面を樹脂コーティングまたはポリエステルフィルムで被覆した平箔糸を、布帛の経糸または緯糸に沿わせて、布帛の一部に織り込む技術が開示されている（特許文献２参照）。
【先行技術文献】
【特許文献】
【０００４】
【特許文献１】特開２０１３−２１２２１９号公報
【特許文献２】特開２００５−２２６１６５号公報
【発明の概要】
【発明が解決しようとする課題】
【０００５】
しかしながら、従来技術は、以下の点で課題がある。すなわち、ＲＦタグを挟み込んだ不織布をガーゼ本体表面に溶着して一体化する技術によれば、ＲＦタグの取り付け部分がその周囲よりも明らかに硬くなる。そのため、デリケートな臓器に触れる手術用ガーゼとしては使いづらい。
【０００６】
また、手術用ガーゼの製造工程には、漂白工程がある。この漂白工程で使用される漂白液は、一般的な織物の精錬・染色工程で使用される薬液に比べ、ＩＣチップを侵しやすい。この点、特許文献２は手術用ガーゼに関するものではないため、同文献には上記平箔糸の漂白液に対する耐性に関して何ら開示も示唆もなされていない。
【０００７】
本発明は、上記背景に鑑みてなされたものであり、ＲＦＩＤ対応の従来の手術用ガーゼに比べて柔らかな手術用ガーゼを実現することができ、手術用ガーゼ製造時の漂白工程でＩＣチップが侵され難い、ＲＦＩＤ対応の複合糸、これを用いた手術用ガーゼを提供しようとするものである。
【課題を解決するための手段】
【０００８】
本発明の一態様は、芯線と、上記芯線の外周を被覆する被覆糸とを有しており、
上記芯線は、
線状のベース基材にＩＣチップとアンテナとが実装されたインレットを備えるＲＦタグと、
上記インレットの少なくとも実装面側の面に密着するとともに上記ＩＣチップおよび上記アンテナを液密に封止するテープ材と、
を有する、複合糸にある。
【０００９】
本発明の他の態様は、上記複合糸を有する手術用ガーゼにある。
【発明の効果】
【００１０】
上記複合糸は、糸形状を呈しているため、手術用ガーゼ表面に溶着して一体化する必要がなく、手術用ガーゼを構成する糸として使用することができる。そのため、上記複合糸によれば、ＲＦＩＤ対応の従来の手術用ガーゼに比べて柔らかな手術用ガーゼを実現することができる。また、上記複合糸の芯線は、インレットの実装面側の面に密着するとともにＩＣチップおよびアンテナを液密に封止するテープ材を有している。そのため、上記複合糸は、手術用ガーゼ製造時の漂白工程で漂白液に曝された場合でも、ＩＣチップおよびアンテナに漂白液が接触し難い。それ故、上記複合糸は、ＩＣチップおよびアンテナが漂白液によって侵され難い。
【００１１】
さらに、上記複合糸は、芯線の外周が被覆糸で被覆されている。そのため、上記複合糸は、被覆糸によりＩＣチップおよびアンテナが外部から視認し難くなる。それ故、上記複合糸を手術用ガーゼに適用した場合に、ＲＦＩＤに対応していない手術用ガーゼと見た目が同じようになり、使用者が大きな違和感を感じることなく使用しやすくなる。また、上記複合糸は、被覆糸によって複合糸の表面摩擦抵抗が小さくなるので、手術用ガーゼの製造性が良くなるなどの利点もある。
【００１２】
上記手術用ガーゼは、上記複合糸を有している。そのため、上記手術用ガーゼは、ＲＦＩＤ対応の従来の手術用ガーゼに比べて柔らかであり、かつ、漂白工程でＩＣチップおよびアンテナが侵され難い。
【図面の簡単な説明】
【００１３】
【図１】実施例１の複合糸を模式的に示した説明図である。
【図２】図１のＩＩ−ＩＩ線断面を模式的に示した説明図であり、（ａ）は実施例１の複合糸の断面図、（ｂ）は（ａ）の変形例である。
【図３】実施例１の複合糸におけるＲＦタグの外観を模式的に示した説明図である。
【図４】実施例１の複合糸において、被覆糸で覆われる前の芯線の外観を模式的に示した説明図である。
【図５】図４に示される芯線のＶ−Ｖ線断面図である。
【図６】図４に示される芯線のＶＩ−ＶＩ線断面図である。
【図７】実施例１の手術用ガーゼを模式的に示した説明図である。
【図８】実施例２の複合糸における図２に対応する断面図である。
【図９】実施例３の複合糸が有する芯線の図５に対応する断面図である。
【発明を実施するための形態】
【００１４】
上記複合糸において、テープ材は、被覆糸によって圧縮された状態とすることができる。この構成によれば、被覆糸によってテープ材が幅方向内方に縮められるので、糸状の芯線を構成しやすくなる。そのため、この構成によれば、細径化に有利で、手術用ガーゼに適用しやすい複合糸が得られる。さらに、この構成によれば、テープ材の両側縁がテープ幅方向に張り出したままとなり難い。そのため、この構成によれば、テープ材が被覆糸によって圧縮されていない場合に比べ、テープ材の両側縁に起因する当たりを緩和しやすい複合糸が得られる。
【００１５】
この際、テープ材は、撚り合わされることなく圧縮された状態とされていることが好ましい。この構成によれば、テープ材が撚り合わされて圧縮された状態とされている場合に比べ、芯線の柔軟性が高くなり、柔らかな複合糸が得られる。また、テープ材が撚り合わされると、テープ材が捻じれて長手方向で縮みやすくなり、上記複合糸の製造時に、芯線方向のＲＦタグの位置制御が難しくなる場合がある。これに対し、テープ材が撚り合わされることなく圧縮された状態とされている場合には、テープ材が捻じれて縮むこともないので、芯線方向のＲＦタグの位置制御が容易な複合糸が得られる。また、この場合には、撚り合わせ工程も不要となるため、生産性の向上に有利な複合糸が得られる。
【００１６】
上記複合糸において、ベース基材の材質とテープ材の材質とは、異なる材質であってもよいし、同じ材質であってもよい。ベース基材の材質とテープ材の材質とが異なる材質である場合には、次の利点がある。すなわち、インレットの製造時に、ベース基材の一方面にＩＣチップとアンテナとが実装される。そのため、ベース基材は、実装に耐えうる強度が必要であり、ポリエステル等の比較的剛性の高い材料が好まれる。この際、ベース基材の材質とテープ材の材質とが異なっている場合には、ＩＣチップおよびアンテナの実装性と関係なく、テープ材の材質として柔らかい材質のもの、さらには耐漂白性が良好なものなどを選択しやすくなる。そのため、上記構成によれば、ＩＣチップおよびアンテナの実装性を確保しつつ、柔軟性向上、耐漂白性向上等に有利な複合糸を得やすくなる。
【００１７】
一方、ベース基材の材質とテープ材の材質とが同じ材質である場合には、ベース基材とテープ材との密着性を向上させやすくなるので、ＩＣチップおよびアンテナの液密な封止に有利である。また、この場合には、ベース基材の両側縁部にテープ材の両側縁部を液密に密着させやすくなり、より少ない材料でＩＣチップおよびアンテナを液密に封止することが可能となる。そのため、この場合には、ベース基材およびテープ材の合計厚みを薄くしやすくなり、柔軟性向上に有利な複合糸を得やすくなる。なお、後述するように、例えば、ベース基材が二軸延伸ポリプロピレンであり、テープ材が無延伸ポリプロピレンである場合等、ベース基材およびテープ材の組織が異なるものの成分が同種である場合（上記の例では、ポリマ成分がともにポリプロピレンである）は、材質が同質であるとされる。
【００１８】
上記複合糸において、ベース基材は、具体的には、例えば、ポリエチレンテレフタレート等のポリエステル；ポリフェニレンサルファイド（ＰＰＳ）；ポリプロピレン等のポリオレフィン；ポリイミド；ポリアミドイミド；ポリアミドなどより構成することができる。また、テープ材は、ポリプロピレン等のポリオレフィン；ポリエチレンテレフタレート等のポリエステルなどより構成することができる。ポリプロピレンとしては、具体的には、例えば、無延伸ポリプロピレン、二軸延伸ポリプロピレンなどを例示することができる。
【００１９】
上記複合糸において、テープ材は、インレットの実装面側の面に密着する第１テープ部と、インレットの実装面側と反対側の面に密着する第２テープ部とを備えた構成とすることができる。
【００２０】
この構成によれば、インレットの実装面側の面にだけテープ材が密着している構成に比べ、ＩＣチップおよびアンテナの液密な封止を確実なものとしやすくなる。
【００２１】
テープ材が第１テープ部および第２テープ部を備えている場合、第１テープ部および第２テープ部は、具体的には、いずれもベース基材よりも幅広に形成することができる。そして、芯線は、第１テープ部の両側縁部と第２テープ部の両側縁部とが液密に密着してなるテープ側縁封止部を有する構成とすることができる。
【００２２】
ここで、ＩＣチップは、アンテナに比べて厚みがある。そのため、ベース基材表面に実装されたＩＣチップは、外部のアンテナに比べ、ベース基材表面から突出しているのが通常である。それ故、例えば、ベース基材の実装面側をコーティングする手法などでは、ＩＣチップの厚みによる段差によってＩＣチップの外周部に密着不十分な部位が生じ、ＩＣチップが液密に封止されないおそれがある。また、製造時のコーティング厚のバラツキ管理も難しい。さらに、ベース基材の実装面側をベース基材と同幅あるいはそれ以下の幅の樹脂フィルムで被覆し、ベース基材の両側端面が露出している場合などにも、貼り合わせ不良や剥離等によりＩＣチップが液密に封止されないおそれが生じ得る。
【００２３】
これに対し、上記構成によれば、ベース基材の幅方向両外側に、ベース基材の長手方向に沿ってテープ側縁封止部が配置され、ベース基材の両側端面が外部に露出しなくなる。そのため、上記構成によれば、インレットの実装面側の面および実装面側とは反対側の面のみならず、インレットの両側端面の漂白液に対する耐性が向上する。さらに、上記構成によれば、第１テープ部および第２テープ部の材質とベース基材の材質とが異なる場合であっても、テープ側縁封止部は、同じ材質同士で密着性の高い貼り合わせとすることが可能となる。そのため、上記構成によれば、テープ側縁封止部による液密な封止の確保を確実なものとしやすくなる利点がある。
【００２４】
テープ材が第１テープ部および第２テープ部を備えている場合、例えば、第１テープ部と第２テープ部との間にインレットを挟持し、熱ラミネート加工を施すことにより、第１テープ部の両側縁部と第２テープ部の両側縁部とを液密に封止することができる。また、上記熱ラミネート加工によれば、インレットとテープ材との密着性も向上する。また、溶着部からなるテープ側縁封止部を構成することもできる。上記熱ラミネート加工としては、インレットとテープ材との密着性向上などの観点から、具体的には、例えば、真空熱ラミネート加工などを好適に用いることができる。
【００２５】
テープ側縁封止部の幅は、具体的には、インレットの両側端面の漂白液に対する耐性の向上、製造性などの観点から、好ましくは、０．３ｍｍ以上、より好ましくは、０．５ｍｍ以上、さらに好ましくは、１ｍｍ以上、さらにより好ましくは、２ｍｍ以上、さらにより一層好ましくは、３ｍｍ以上とすることができる。また、テープ側縁封止部の幅は、具体的には、複合糸の柔軟性向上、複合糸の細径化促進などの観点から、好ましくは、１５ｍｍ以下、より好ましくは、１０ｍｍ以下、さらに好ましくは、８ｍｍ以下、さらにより好ましくは、５ｍｍ以下とすることができる。
【００２６】
テープ材が第１テープ部および第２テープ部を備えている場合、第１テープ部および第２テープ部は、いずれもポリプロピレンより構成されているとよい。ポリプロピレンは、熱ラミネート加工による密着性の確保に優れ、安全で、衛生的であり、かつ、耐漂白性がある。そのため、この構成によれば、手術用ガーゼに適した複合糸を得やすくなる。また、ポリプロピレンは、ポリエステルに比べ、剛性が低いので、第１テープ部および第２テープ部の密着後におけるテープ材の柔軟性も損ない難い。そのため、この構成によれば、手術用ガーゼの柔軟性向上に有利な複合糸が得られる。ポリプロピレンとしては、無延伸ポリプロピレンが特に好適である。熱ラミネート加工による密着性向上、密着後におけるテープ材の柔軟性向上などに有利なためである。また、無延伸ポリプロピレンは、二軸延伸ポリプロピレンに比べ、伸びがある。そのため、熱ラミネート加工時にＩＣチップの厚みに起因する段差を吸収しやすく、ＩＣチップ周辺の密着性を確保しやすい利点もある。
【００２７】
テープ材が第１テープ部および第２テープ部を備えている場合、第１テープ部および第２テープ部の厚みは、ベース基材の厚みよりも薄く構成されているとよい。この構成によれば、複合糸の柔軟性向上に有利である。
【００２８】
上記複合糸において、第１テープ部および第２テープ部の厚みは、具体的には、例えば、複合糸の柔軟性向上などの観点から、好ましくは、５０μｍ以下、より好ましくは、４０μｍ以下、さらに好ましくは、３０μｍ以下とすることができる。また、第１テープ部および第２テープ部の厚みは、具体的には、例えば、ＩＣチップ、アンテナの被覆性、芯線の製造性などの観点から、好ましくは、５μｍ以上、より好ましくは、１０μｍ以上、さらに好ましくは、１５μｍ以上、さらにより好ましくは、２０μｍ以上とすることができる。
【００２９】
上記複合糸において、芯線は、上述したテープ側縁封止部に代えて、ベース基材の両側縁部とテープ材の両側縁部とが液密に密着してなるベース／テープ側縁封止部を有する構成とすることもできる。
【００３０】
この構成によれば、テープ材を一枚より構成することが可能となる。そのため、芯線がテープ側縁封止部を有する場合に比べて、第２テープ部を省略することが可能となる。そのため、この構成によれば、芯線がテープ側縁封止部を有する場合に比べ、より少ない材料でＩＣチップおよびアンテナを液密に封止することが可能となる。それ故、この構成によれば、ベース基材およびテープ材の合計厚みを薄くしやすくなり、柔軟性向上に有利な複合糸を得やすくなる。
【００３１】
なお、ベース／テープ側縁封止部の幅は、具体的には、例えば、上述したテープ側縁封止部と同様の幅より選択することができる。また、テープ材の厚みは、具体的には、例えば、第１テープ部および第２テープ部と同様の厚みより選択することができる。
【００３２】
上記複合糸において、ベース基材の長手方向の長さとテープ材の長手方向の長さとは同等であるとよい。この構成によれば、例えば、以下のようにして複合糸を連続的に生産することが可能となる。
【００３３】
すなわち、長手方向に延びるベース基材に所定ピッチでＩＣチップおよびアンテナが複数実装されたインレット線材を準備する。このインレット線材の少なくとも実装面側の面に、複数のＩＣチップおよびアンテナが液密に封止されるように、長手方向に延びるテープ材を密着させ、芯線形成用線材とする。芯線形成用線材は、具体的には、例えば、長手方向に延びるテープ材を、長手方向に延びる第１テープ部と第２テープ部とで構成し、第１テープ部と第２テープ部との間にインレット線材を挟持し、熱ラミネート加工を施すことなどによって、準備することができる。また、芯線形成用線材は、他にも例えば、インレット線材の実装面側の面に、長手方向に延びるテープ材を一枚重ね合わせ、熱ラミネート加工を施すことなどによって、準備することもできる。次いで、芯線形成用線材の外周に被覆糸を被覆する。この際、必要に応じて、被覆糸によって芯線形成用線材のテープ材を丸めて糸状に圧縮することができる。次いで、ＩＣチップおよびアンテナが一つずつ含まれるように、ＩＣチップおよびアンテナが実装されていない箇所で、芯線形成用線材におけるテープ材およびベース基材を被覆糸とともに同時に切断する。なお、漂白液による漂白が行われる場合には、上記切断前に実施される。また、上記切断長さは、例えば、上記複合糸を手術用ガーゼの経糸に適用する場合には、手術用ガーゼの経糸方向の幅と同じ長さとすることができる。このようにして上記複合糸を連続的に生産することができる。
【００３４】
そのため、ベース基材の長手方向の長さとテープ材の長手方向の長さとが同等である場合には、テープ材の長手方向の長さがベース基材の長手方向の長さよりも長い場合に比べ、連続生産性に優れた複合糸が得られる。なお、上記「同等」には、ＲＦタグの収縮またはテープ材の伸長等が原因で、ベース基材の長手方向の長さがテープ材の長手方向の長さよりもわずかに短くまたは長くなっているが、テープ材およびベース基材が同時に切断されたものである等の事情から、実質的に両長さが同じであると評価できる場合が含まれる。複合糸の端部で見て、同側にあるベース基材の端面とテープ材の端面との間の距離が５ｍｍ以内である場合は、上記「同等」に含まれる。
【００３５】
上記複合糸において、被覆糸は、具体的には、例えば、ポリエステル、ポリアミド、綿などより構成することができる。被覆糸は、芯線の外周に編み込まれていてもよいし、芯線の外周に巻回されていてもよい。被覆糸は、好ましくは、芯線の外周に編み込まれているとよい。この構成によれば、被覆糸が芯線の外周に巻回されている場合に比べ、内部の芯線がより視認し難くなり、また、芯線のＩＣチップ配置部位が被覆糸の隙間から飛び出し難くなる。この際、被覆糸は、具体的には、芯線の外周に、リリアン編みにて編み込まれた構造とすることができる。この構造によれば、テープ材の幅をベース基材の幅よりも大きくした際でも、被覆糸の形成時に、比較的簡単に被覆糸によってテープ材が幅方向内方に縮められるため、テープ材が圧縮された状態とされやすい。また、上述したように、ＩＣチップは、その厚みに起因してベース基材から突出している。そのため、芯線の外周に被覆糸を巻回する際に、ＩＣチップを基準としてベース基材の長手方向の前後に、被覆糸が片寄る現象が生じる場合がある。このような現象が生じると、芯線のＩＣチップ配置部位が被覆糸の外部に露出する場合がある。これに対し、被覆糸がリリアン編み構造を有する場合には、上記現象が生じ難いため、芯線のＩＣチップ配置部位が被覆糸の外部に露出するおそれをより小さくすることができる。なお、被覆糸は、１本、２本、またはそれ以上の本数より構成することができる。
【００３６】
上記複合糸において、ＩＣチップは、角形状を呈しており、ベース基材の両側縁側にある稜線部が面取りされている構成とすることができる。この構成によれば、インレットの実装面側の面にテープ材を密着させる際に、ＩＣチップの稜線部がテープ材を損傷するおそれが小さくなり、漂白液に対する耐性向上に有利な複合糸が得られる。とりわけ、複合糸の柔軟性を向上させるためにテープ材を薄肉化する際には、上記効果が大きくなる。
【００３７】
上記複合糸は、造影糸を含む構成とすることができる。この場合には、Ｘ線透過装置により上記複合糸の位置を特定することが可能となる。そのため、この場合には、従来の手術用ガーゼにおける造影糸を、上記複合糸に代替えするだけで、ＲＦＩＤに対応した手術用ガーゼが得られる。なお、上記複合糸は、具体的には、例えば、テープ材および造影糸の外周を被覆糸が被覆する構成、被覆糸が造影糸を含む構成、造影糸がテープ材に保持された構成等とすることができる。
【００３８】
上記複合糸は、手術用ガーゼ以外にも、他の手術用衛生用品の管理などに用いることができる。また、上記複合糸は、他にも例えば、クリーニング等における衣類の管理、在庫管理、入退室管理などに用いることもできる。
【００３９】
上記手術用ガーゼは、具体的には、例えば、経糸と緯糸とが織り込まれて形成されており、経糸の１つに上記複合糸が用いられている構成とすることができる。この場合には、ガーゼ製造時に、緯糸として上記複合糸を飛ばす必要がないので、製造性に優れたＲＦＩＤ対応の手術用ガーゼが得られる。
【００４０】
また、上記手術用ガーゼは、柄のないガーゼであってもよいし、柄付きガーゼであってもよい。また、剥離ガーゼであってもよい。柄付きガーゼは、紐状の柄を有している。上記手術用ガーゼが柄付きガーゼである場合には、経糸や緯糸の一部として上記複合糸を用いてもよいし、柄の部分に上記複合糸を取り付けたり、柄そのものを上記複合糸より構成したりすることができる。柄の部分に上記複合糸を取り付ける方法としては、例えば、柄の部分に上記複合糸を縫い込む方法、柄の部分を構成する糸の一部として上記複合糸を使用する方法などを例示することができる。
【００４１】
上記手術用ガーゼは、上記複合糸以外にも、公知の造影糸を有することができる。なお、上述したように、上記複合糸として造影糸を含むものを用いた場合には、従来の手術用ガーゼにおける造影糸を、上記複合糸に代替えするだけでＲＦＩＤに対応した手術用ガーゼが得られる。
【００４２】
なお、上述した各構成は、上述した各作用効果等を得るなどのために必要に応じて任意に組み合わせることができる。
【実施例】
【００４３】
以下、実施例の複合糸および手術用ガーゼについて、図面を用いて説明する。なお、同一部材については同一の符号を用いて説明する。
【００４４】
（実施例１）
実施例１の複合糸について、図１〜図６を用いて説明する。図１〜図６に示されるように、本例の複合糸１は、芯線２と、被覆糸３とを有している。芯線２は、ＲＦタグ２１と、テープ材２２とを有している。
【００４５】
ＲＦタグ２１は、線状のベース基材２１１にＩＣチップ２１２とアンテナ２１３とが実装されたインレット２１０を備えている。
【００４６】
本例では、インレット２１０は、具体的には、線状のベース基材２１１の表面に金属（合金含む）箔より形成されたアンテナ２１３を有している。なお、アンテナ２１３は、線状のベース基材２１１の表面に金属を含有する導電性ペーストを印刷して形成することもできる。上記金属としては、例えば、銅、アルミニウム、銀等を用いることができる。
【００４７】
本例では、ベース基材２１１は、具体的には、平線状を呈している。ベース基材２１１の材質は、具体的には、ポリエステルとすることができる。ベース基材２１１の幅は、具体的には、例えば、約２ｍｍとすることができる。ベース基材２１１の厚みは、具体的には、例えば、約５０μｍとすることができる。また、アンテナ２１３は、具体的には、線状を呈している。アンテナ２１３の材質は、具体的には、銅とすることができる。アンテナ２１３の両端部間の長さは、ベース基材２１１の長手方向の長さよりも短くされている。ＲＦＩＤ用のＩＣチップ２１２は、アンテナ２１３の長手方向の中央部に実装されている。なお、ＩＣチップ２１２は、角形状を呈しており（具体的には、例えば、１．７ｍｍ角）、ベース基材２１１の両側縁側に配置された稜線部２１２ａが面取りされている。
【００４８】
テープ材２２は、インレット２１０の少なくとも実装面側の面に密着するとともにＩＣチップ２１２およびアンテナ２１３を液密に封止している。
【００４９】
本例では、テープ材２２は、具体的には、第１テープ部２２１と、第２テープ部２２２とを備えている。第１テープ部２２１は、インレット２１０の実装面側の面に沿って密着している。第２テープ部２２２は、インレット２１０の実装面側と反対側の面に沿って密着している。第１テープ部２２１および第２テープ部２２２は、いずれもポリプロピレンより構成されている。ポリプロピレンは、具体的には、無延伸ポリプロピレンである。第１テープ部２２１および第２テープ部２２２の厚みは、具体的には、例えば、いずれも約２５μｍとすることができる。
【００５０】
本例では、第１テープ部２２１および第２テープ部２２２は、いずれもベース基材２１１よりも幅広に形成されている。第１テープ部２２１および第２テープ部２２２の幅は、具体的には、例えば、いずれも約１０ｍｍとすることができる。
【００５１】
芯線２は、第１テープ部２２１の両側縁部と第２テープ部２２２の両側縁部とが液密に密着してなるテープ側縁封止部２２３を有している。つまり、芯線２では、第１テープ部２２１の一方側縁部と同側にある第２テープ部２２２の一方側縁部とが、液密状態で互いに密着している。また、第１テープ部２２１の他方側縁部と同側にある第２テープ部２２２の他方側縁部とが、液密状態で互いに密着している。テープ側縁封止部２２３の幅は、具体的には、いずれも約４ｍｍとすることができる。
【００５２】
本例では、ベース基材２１１の長手方向の長さとテープ材２２の長手方向の長さとが同等とされている。なお、アンテナ２１３の両端部は、芯線２の両端部まで達していない。芯線２の両端部には、ベース基材２１１の両端部が露出している。
【００５３】
被覆糸３は、芯線２の外周を被覆している。本例では、被覆糸３の材質は、具体的には、ポリエステルである。被覆糸３は、芯線２の外周に編み込まれている。編み構造は、具体的には、リリアン編み構造である。
【００５４】
本例では、テープ材２２は、被覆糸３によって圧縮された状態とされている。ここで、テープ材２２は、撚り合わされることなく被覆糸２によって圧縮された状態とされている。テープ材２２は、概略、図２（ａ）のようにテープ幅方向で縮められることにより、糸状に丸められている。なお、図２において、テープ材２２の長手方向は、紙面に垂直な方向である。また、図２（ｂ）は、変形例の一つを例示したものである。テープ材２２は、図２に示されるように、芯線２の柔らかさを増す観点から、空隙２３を含むように糸状に圧縮されているとよい。なお、図２では、ＲＦタグ２１の詳細な構成は省略されている。
【００５５】
次に、実施例１の手術用ガーゼについて、図７を用いて説明する。本例の手術用ガーゼ５は、実施例１の複合糸１を有している。
【００５６】
本例では、具体的には、手術用ガーゼ５は、経糸５１と緯糸５２とが織り込まれて形成されており、経糸５１の１つに複合糸１が用いられている。
【００５７】
上述した複合糸１および手術用ガーゼ５は、例えば、次のように製造することができる。
【００５８】
長手方向に延びるベース基材２１１に所定ピッチでＩＣチップ２１２およびアンテナ２１３が複数実装されたインレット線材（不図示）を準備する。本例では、具体的には、手術用ガーゼ５の経糸５１方向の長さと対応するベース基材２１１の部分毎にＩＣチップ２１２およびアンテナ２１３が一つずつ含まれるように、ＩＣチップ２１２およびアンテナ２１３が複数実装されたインレット線材を準備する。
【００５９】
次いで、長手方向に延びる第１テープ部２２１と第２テープ部２２２との間にインレット線材を挟持し、熱ラミネート加工を施すことにより、芯線形成用線材（不図示）とする。芯線形成用線材では、テープ材２２を構成する一方の第１テープ部２２１が、インレット線材の実装面側の面に密着している。また、テープ材２２を構成する他方の第２テープ部２２２が、インレット線材の実装面側と反対側の面に密着している。さらに、第１テープ部２２１の両側縁部と第２テープ部２２２の両側縁部とが互いに液密に密着している。これにより、ＩＣチップ２１２およびアンテナ２１３は、テープ材２２によって液密に封止されている。なお、この芯線形成用線材は、複数の芯線２が長手方向に連続的に連なったものであるといえる。
【００６０】
次いで、芯線形成用線材の外周に被覆糸３をリリアン編み込みにて被覆しながら、被覆糸３によって芯線形成用線材をテープ材２２の幅方向内方に縮め、糸状に圧縮する。
【００６１】
次いで、経糸５１の１つに、芯線形成用線材を用い、手術用ガーゼ５が複数連結された反物（不図示）を作製する。なお、反物の作製時に、漂白液による漂白が行われる。
【００６２】
次いで、反物における隣り合うガーゼ間で経糸５１を切断する。具体的には、ＩＣチップ２１２およびアンテナ２１３が一つずつ含まれるように、ＩＣチップ２１２およびアンテナ２１３が実装されていない箇所で、手術用ガーゼ５の経糸５１方向の幅と同じ長さを一区切りとして、芯線形成用線材におけるテープ材２２およびベース基材２１１を被覆糸３とともに同時に切断する。なお、この切断により、芯線２の両端部にベース基材２１１の両端部が露出した状態となる。これにより、複合糸１およびこれを有する手術用ガーゼ５が得られる。
【００６３】
複合糸１は、糸形状を呈しているため、手術用ガーゼ５表面に溶着して一体化する必要がなく、手術用ガーゼ５を構成する糸として使用することができる。そのため、複合糸１によれば、ＲＦＩＤ対応の従来の手術用ガーゼに比べて柔らかな手術用ガーゼ５を実現することができる。また、複合糸１の芯線２は、インレット２１０の実装面側の面に密着するとともにＩＣチップ２１２およびアンテナ２１３を液密に封止するテープ材２２を有している。そのため、複合糸１は、手術用ガーゼ５製造時の漂白工程で漂白液に曝された場合でも、ＩＣチップ２１２およびアンテナ２１３に漂白液が接触し難い。それ故、複合糸１は、ＩＣチップ２１２およびアンテナ２１３が漂白液によって侵され難い。
【００６４】
さらに、複合糸１は、芯線２の外周が被覆糸３で被覆されている。そのため、複合糸１は、被覆糸３によりＩＣチップ２１２およびアンテナ２１３が外部から視認し難くなる。それ故、複合糸１を手術用ガーゼ５に適用した場合に、ＲＦＩＤに対応していない手術用ガーゼと見た目が同じようになり、使用者が大きな違和感を感じることなく使用しやすくなる。また、複合糸１は、被覆糸３によって複合糸１の表面摩擦抵抗が小さくなるので、手術用ガーゼ５の製造性が良くなるなどの利点もある。
【００６５】
手術用ガーゼ５は、複合糸１を有している。そのため、手術用ガーゼ５は、ＲＦＩＤ対応の従来の手術用ガーゼに比べて柔らかであり、かつ、漂白工程でＩＣチップ２１２およびアンテナ２１３が侵され難い。
【００６６】
（実施例２）
実施例２の複合糸および手術用ガーゼについて、図８を用いて説明する。
【００６７】
図８に示されるように、本例の複合糸１は、実施例１の複合糸１に比べ、テープ材２２の幅が短く構成されている。テープ材２２において、第１テープ部２２１および第２テープ部２２２の幅は、具体的には、例えば、いずれも約４ｍｍとすることができる。また、複合糸１の芯線２は、被覆糸３によって圧縮された状態とされていない。そのため、複合糸１は、糸断面が扁平形状とされている。その他の構成は、実施例１と同様である。
【００６８】
また、本例の手術用ガーゼ５は、本例の複合糸１を有している。
【００６９】
本例の複合糸１、手術用ガーゼ５によっても、実施例１と同様の作用効果を得ることができる。
【００７０】
（実施例３）
実施例３の複合糸および手術用ガーゼについて、図９を用いて説明する。
【００７１】
図９に示されるように、本例の複合糸１は、実施例１の複合糸１と芯線２の積層構造が異なっている。具体的には、芯線２は、ベース基材２１１の両側縁部とテープ材２２の両側縁部とが液密に密着してなるベース／テープ側縁封止部２２４を有している。つまり、本例では、テープ材２２が一枚より構成されており、ベース基材２１１の実装面側と反対側の面には、実施例１のように第２テープ部２２２が密着していない。
【００７２】
ベース基材２１１およびテープ材２２の材質は、いずれもポリプロピレンとすることができる。より具体的には、ベース基材２１１の材質は、二軸延伸ポリプロピレン、テープ材２２の材質は、無延伸ポリプロピレンとすることができる。ベース基材２１１は、具体的には、例えば、幅を約２ｍｍ、厚みを約３０μｍとすることができる。テープ材２２は、具体的には、例えば、幅を約２ｍｍ、厚みを約３０μｍとすることができる。また、ＩＣチップ２１２は、角形状を呈しており（具体的には、例えば、１．２ｍｍ角）、ベース基材２１１の両側縁側にある稜線部２１２ａは面取りされておらず、角張っている。また、複合糸１の芯線２は、被覆糸３によって圧縮された状態とされていない。そのため、複合糸１は、糸断面が扁平形状とされている。なお、芯線２は、例えば、基材２１１の幅およびテープ材２２の幅を大きく形成することにより、被覆糸３によって圧縮された状態とされていてもよい。その他の構成は、実施例１と同様である。
【００７３】
また、本例の手術用ガーゼ５は、本例の複合糸１を有している。
【００７４】
本例の複合糸１、手術用ガーゼ５によっても、実施例１と同様の作用効果を得ることができる。
【００７５】
以上、本発明の実施例について詳細に説明したが、本発明は上記実施例に限定されるものではなく、本発明の趣旨を損なわない範囲内で種々の変更が可能である。
【符号の説明】
【００７６】
１  複合糸
２  芯線
２１  ＲＦタグ
２１０  インレット
２１１  ベース基材
２１２  ＩＣチップ
２１３  アンテナ
２２  テープ材
３  被覆糸
５  手術用ガーゼ
【図１】
2018016914.tif 000003
【図２】
2018016914.tif 000004
【図３】
2018016914.tif 000005
【図４】
2018016914.tif 000006
【図５】
2018016914.tif 000007
【図６】
2018016914.tif 000008
【図７】
2018016914.tif 000009
【図８】
2018016914.tif 000010
【図９】
2018016914.tif 000011